(57)【要約】      （修正有）【課題】連続溶接部の幅に対するばらつきを低減して良好に仕上げ、連続溶接部に対する防食機能を強化する金属板接合構造及びその方法を提供する。【解決手段】一辺又は一面に沿った連続溶接部の幅を規定して並行に刻設した平面上の側溝と、連続溶接部の外側を密閉する樹脂被覆と、その表面を防護するための撥水コーティングと、を備え、樹脂被覆の裾部を側溝に嵌着させて剥離防止し、連続溶接部を樹脂被覆及び撥水コーティングにより二重に防護した。その方法は、平面上に側溝を刻設し（Ｓ１）、溶接幅設定治具を嵌着し（Ｓ１ａ）、溶接材料を側溝で規定された幅に溶着させて連続溶接部を形成し（Ｓ２）、溶接幅設定治具を側溝から撤去し（Ｓ２ａ）、連続溶接部の外側を樹脂被覆で密閉し、その裾部を側溝に充填させて硬化させ（Ｓ３）、硬化後の樹脂被覆の表面に防水用の撥水コーティングを施す（Ｓ４）、順に行う。【選択図】図７
2020131265.tif 000002
【特許請求の範囲】
【請求項１】
金属板の外形をなす一辺又は一面を、他の金属板の平面に対して連続的に一体化させる金属板接合構造であって、
前記一辺又は一面に沿った連続溶接部の幅を規定するため該連続溶接部と並行に前記平面を刻設した側溝と、
前記連続溶接部から露出部を無くすために密閉する樹脂被覆と、
該樹脂被覆の表面を外部環境から防護するために形成された撥水コーティングと、
を備え、
前記樹脂被覆の裾部を前記側溝に嵌着させて剥離防止し、
前記連続溶接部を前記樹脂被覆及び前記撥水コーティングにより二重に防護した、
金属板接合構造。
【請求項２】
前記側溝の幅は開口部より奥部を広く形成する、
請求項１に記載の金属板接合構造。
【請求項３】
前記側溝は、前記奥部の断面で放射方向に深さを増したアンカー溝を形成する、
請求項２に記載の金属板接合構造。
【請求項４】
前記アンカー溝は、前記側溝の前記奥部で断面が星形の一部を描くように形成された、
請求項３に記載の金属板接合構造。
【請求項５】
請求項１〜４の何れか１項に記載の金属板接合構造を備えた熱交換器。
【請求項６】
金属板の外形をなす一辺又は一面を、他の金属板の平面に対して連続的に一体化させる金属板接合方法であって、
前記一辺又は一面に沿った連続溶接部の幅を規定するため該連続溶接部に並行な側溝を前記平面に刻設するステップと、
溶接材料を前記側溝で規定された幅に溶着させて前記連続溶接部を形成するステップと、
前記連続溶接部から露出部を無くすために樹脂被覆で密閉するとともに、該樹脂被覆の裾部を前記側溝に充填させて硬化させるステップと、
該樹脂被覆の表面を外部環境から防護するための撥水コーティングを施すステップと、
を有し、
前記連続溶接部を前記樹脂被覆及び前記撥水コーティングにより二重に防護した、
金属板接合方法。
【請求項７】
前記側溝が刻設されたステップの後に、
該側溝に溶接されず嵌め外し可能な細板又は角形棒状部材による溶接幅設定治具を嵌着するステップと、
前記連続溶接部が形成されたステップの後に、
前記溶接幅設定治具を前記側溝から撤去するステップと、
を追加したことにより、前記連続溶接部の幅を前記側溝の辺縁より手前の位置に制限した、
請求項６に記載の金属板接合方法。
【請求項８】
請求項６又は７に記載の金属板接合方法による熱交換器の製造方法。
【発明の詳細な説明】
【技術分野】
【０００１】
本発明は金属板接合構造、その方法及びそれによる熱交換器の製造方法に関し、主に耐久性を向上させた金属板接合構造、その方法及びそれによる熱交換器の製造方法に関する。
【背景技術】
【０００２】
従来、この種の構造物において、溶接材やロウ材（以下、単に「溶接材」という）を用いた溶接等（以下、単に「溶接」ともいう）による接合部、例えば、連続した直線状の溶接部（以下、「連続溶接部」ともいう）であれば、その幅方向に対し、接合部のロウ付け端部（以下、「接合端部」又は単に「端部」ともいう）のばらつきを減らすために、ロウ付け後、端部を整えるグラインダ処理を行う例が多い。また、接合端部の隙間に生じる錆等の腐食を防止する方法として、防食用塗料を塗布する例も多い。
【先行技術文献】
【特許文献】
【０００３】
【特許文献１】特開平１０-１５７８２９号公報
【発明の概要】
【発明が解決しようとする課題】
【０００４】
このような、グラインダ処理により端部のばらつきは抑えることができる一方で、グラインダ処理により傷を残す可能性があり、新たな接合不良の原因になり得る。また、グラインダ処理により生じた段差によって、端部は腐食につながる不純物が溜まり易い。
【０００５】
特許文献１ではこのような傷による不良や不純物による腐食を防止するために、端部を中心に防食用塗料を塗布する方法が用いられる。しかしながら、防食用塗料が塗布されている場合でも、腐食に関与する物質の濃度が高く、わずかな傷や塗装不良部から腐食が進展する。また、傷部分から液が入り、腐食により発生したガス成分の膨張によって、塗膜が剥離することもある。
【０００６】
さらに、溶接部分は細かい表面凹凸に形成されるケースが多く、塗装し難い部位である。そのため、金属が剥き出しで、隙間になり易い溶接部やロウ付け部の防食対策として、通常の塗装だけの方法では不十分であった。
【０００７】
本発明は、上記課題を解決するためになされたものであり、その目的とするところは、連続溶接部の幅に対するばらつきを低減し、良好な形状に仕上げるとともに、連続溶接部に対する防食機能を強化する金属板接合構造及びその方法を提供することにある。
【課題を解決するための手段】
【０００８】
本発明は、上記課題を解決するものであり、金属板の外形をなす一辺又は一面を、他の金属板の平面に対して連続的に一体化させる金属板接合構造であって、前記一辺又は一面に沿った連続溶接部の幅を規定するため該連続溶接部と並行に前記平面を刻設した側溝と、前記連続溶接部から露出部を無くすために密閉する樹脂被覆と、該樹脂被覆の表面を外部環境から防護するために形成された撥水コーティングと、を備え、前記樹脂被覆の裾部を前記側溝に嵌着させて剥離防止し、前記連続溶接部を前記樹脂被覆及び前記撥水コーティングにより二重に防護したものである。
【０００９】
このような金属板接合構造によれば、連続溶接部から露出部を無くすために密閉する樹脂被覆が、側溝に裾部を嵌着させて剥離防止されている。したがって、樹脂被覆の表面が露出することを抑制できる。さらに、その樹脂被覆の表面を外部環境から防護するために形成された撥水コーティングで二重に防護したので、連続溶接部を露出させるような隙間を無くして強く防護できる。その結果、連続溶接部の防食機能が強化される。
【００１０】
また、連続溶接部は、側溝により溶接材料が拡散防止され、連続溶接部の幅が均一に規定される。その結果、連続溶接部の幅に対するばらつきが低減され、良好な仕上がり形状が得られる。
【００１１】
また、その方法は、金属板の外形をなす一辺又は一面を、他の金属板の平面に対して連続的に一体化させる金属板接合方法であって、前記一辺又は一面に沿った連続溶接部の幅を規定するため該連続溶接部に並行な側溝を前記平面に刻設するステップと、溶接材料を前記側溝で規定された幅に溶着させて前記連続溶接部を形成するステップと、前記連続溶接部から露出部を無くすために樹脂被覆で密閉するとともに、該樹脂被覆の裾部を前記側溝に充填させて硬化させるステップと、該樹脂被覆の表面を外部環境から防護するための撥水コーティングを施すステップと、を有し、前記連続溶接部を前記樹脂被覆及び前記撥水コーティングにより二重に防護したものである。この金属板接合方法によれば、上記金属板接合構造と同等の作用効果が得られる。
【発明の効果】
【００１２】
本発明によれば、連続溶接部の幅に対するばらつきを低減し、良好な形状に仕上げるとともに、連続溶接部に対する防食機能を強化する金属板接合構造及びその方法を提供できる。
【図面の簡単な説明】
【００１３】
【図１】本発明の実施例１に係る金属板接合構造（以下、「本構造」ともいう）の断面図であり、要部の部分拡大図も添付している。
【図２】本発明の実施例２に係る金属板接合方法（以下、「本方法」ともいう）による形成プロセスの説明図である。
【図３】本発明の前提技術となる金属板接合構造（以下、「前提構造」ともいう）の説明図であり、図３（ａ）は断面図、図３（ｂ）は平面図、をそれぞれ示している。
【図４】本発明の実施例２に係る金属板接合構造（これも「本構造」という）の説明図であり、図４（ａ）は断面図、図４（ｂ）は平面図、をそれぞれ示している。
【図５】本発明の実施例３に係る金属板接合構造（これも「本構造」という）の要部拡大断面図である。
【図６】本発明の実施例４に係る金属板接合構造（これも「本構造」という）の要部拡大断面図である。
【図７】本方法の手順を示すフローチャートであり、図７（ａ）は、図２で説明した実施例２の方法、図７（ｂ）は、図１で説明した実施例１の方法、をそれぞれ示している。
【発明を実施するための形態】
【００１４】
以下、本発明の実施例について図面を用いて説明する。なお、実施例を説明するための各図にわたって、同一の構成要素には同一の名称、符号を付して、説明の重複を避ける。なお、本構造及び本方法、及びそれらを適用した放熱器は、連続溶接部の幅に対するばらつきを低減し、良好な形状に仕上げるとともに、連続溶接部に対する防食機能を強化できて寿命を延ばせるようにしたものである。なお、腐食の原因は、連続溶接部の露出部や被覆等の隙間から浸入する水しぶきや洗剤等であり、これらに対する防護機能を高める機能について開示している。
【実施例１】
【００１５】
図１は、本発明の実施例１に係る金属板接合構造（本構造）の断面図であり、要部を破線で丸く囲んで取り出した部分拡大図も添付している。図１に示す本構造１は、放熱装置（以下、符号を兼用して「本装置」ともいう）１に適用された一例を示したものである。本装置１により、放熱フィン（本発明でいう「金属板」）５と、母材（これも本発明でいう「金属板」）３との接合構造を特定できるように説明する。
【００１６】
本装置１は、不図示の発熱体を効率良く放熱して冷却するため、その発熱体に対し、熱抵抗を少なくするため直接に密着して取付ける母材３に、多数の放熱フィン５が植設されたものである。このように本装置１は、表面積を大きくして熱交換効率を高めるために、複数の金属部材を風通し良い形状に溶接して一体化した構造物である。
【００１７】
図１に示す本構造１は、溶接材を用いた溶接による接合部、例えば、連続した直線状の溶接部（連続溶接部）４において接合端部４’になる部位の母材３に側溝２を設けて、接合部４を樹脂（例えば、エポキシ樹脂）等により、塗布層６を形成し、塗布層は端部４’と側溝２に続いて形成され、側溝２に充填することができる。
【００１８】
樹脂被覆６は、連続溶接部４から露出部を無くすために、連続溶接部４の外側を密閉するものである。撥水コーティング７は、樹脂被覆６の表面に防水用として形成されている。そのような防護がなされていなければ、連続溶接部４は、経年劣化や風雪、雨水又は腐食性の有る洗浄液等による化学的作用、あるいは電食により徐々に劣化する。
【００１９】
この劣化を抑制して延命するために、樹脂被覆６により、連続溶接部４の外側を密閉して防護する。しかし、同様の原因により、樹脂被覆６も経年劣化し、ひび割れや変形するので、裾部から剥離する傾向がある。樹脂被覆６が剥離すれば、上述した化学的ストレスにより、連続溶接部４対する防護機能が喪失されていく。
【００２０】
そこで、連続溶接部４の表面を防護する樹脂被覆６は、側溝２に裾部を嵌着させて剥離防止されている。したがって、樹脂被覆６の表面が露出することを抑制できる。さらに、その表面を撥水コーティング７で二重に防護したので、連続溶接部４を露出させるような隙間を無くして強く防護できる。その結果、連続溶接部４の防食機能が強化される。
【００２１】
また、連続溶接部４は、側溝２により溶接材料の拡散が防止されるので幅４ａ，４ｂを規定される。その結果、連続溶接部４の幅４ａ，４ｂに対するばらつきが低減され、良好な仕上がり形状が得られる。
【００２２】
図２は、本発明の実施例２に係る金属板接合方法（本方法）による形成プロセスの説明図である。図２（ａ）に示すように、本構造１は、発熱体を効率良く放熱するために用いる、例えば、発熱体（図示せず）に取り付ける母材３と連続接合部４を形成する放熱フィン５で形成する本装置である。母材３と放熱フィン５を接合する位置を決めて、溶接時に溶接材が放熱フィン５の端部から拡散し溶接の端部４’になる部位を設定する。
【００２３】
設定した溶接端部から一定の幅と深さを持つ側溝２を形成する。図２（ｂ）に示す側溝２に接合材拡散防止治具（以下、「溶接幅設定治具」又は単に「治具」ともいう）２’を設置し、溶接材を用いて溶接を実施して、連続接合部４を形成する。溶接後は図２（ｃ）に示すとおり、接合材拡散防止治具２’を側溝２から取り外す。その後は、図２（ｄ）に示すとおり、接合部４を樹脂被覆６により、塗布層６を形成し、塗布層は接合端部部位４’と側溝２に続いて形成され、母材側溝に充填する。さらに、樹脂による塗布層６を形成した後、水等の撥水機能持つコーティング層７を形成する。
【００２４】
なお、図２（ａ）〜図２（ｅ）は、図７を用いて後述するステップＳ１〜Ｓ４に対応している。図２（ａ）はステップＳ１、図２（ｂ）はステップＳ１ａ及びステップＳ２、図２（ｃ）はステップＳ２ａ、図２（ｄ）はステップＳ３、図２（ｅ）はステップＳ４、にそれぞれ対応している。
【００２５】
ここで、本方法のステップＳ１〜Ｓ４について簡略に示しておく。すなわち、本方法は、平面上に側溝を刻設し（Ｓ１）、溶接幅設定治具を嵌着し（Ｓ１ａ）、溶接材料を側溝で規定された幅に溶着させて連続溶接部を形成し（Ｓ２）、溶接幅設定治具を側溝から撤去し（Ｓ２ａ）、連続溶接部の外側を樹脂被覆で密閉し、その裾部を側溝に充填させて硬化させ（Ｓ３）、硬化後の樹脂被覆の表面に防水用の撥水コーティングを施す（Ｓ４）、といった手順で実行する。
【００２６】
本発明によれば、連続溶接部の幅に対するばらつきを低減し、良好な形状に仕上げるとともに、連続溶接部に対する防食機能を強化する金属板接合構造及びその方法を提供できる。より詳しくは、溶接部のばらつきによる接合不良を防止する構造及びその方法を提供できる。つまり、外気腐食環境で雨水や水滴あるいは水しぶき等に曝される場合であっても、部材どうし溶接部の腐食発生を防止する構造を提供できる。
【００２７】
［前提技術］
図３は、本発明の前提技術となる金属板接合構造（前提構造）の説明図であり、図３（ａ）は断面図、図３（ｂ）は平面図、をそれぞれ示している。図３に示す前提構造は、金属板でなる放熱フィン５の外形をなす一辺又は一面を、他の金属板でなる母材３の平面に直交させ、連続溶接部を形成し、連続的に一体化させるように溶接されている。
【００２８】
図３の前提構造において、連続溶接部の幅４ａ，４ｂは、工業製品として、均一であることが望ましい。すなわち、工業製品に求められる、接合強度、耐久性、溶接材料の節約、及び見栄え等の観点から、連続溶接部４の幅４ａ，４ｂは、均一に直線状であることが理想である。
【００２９】
しかし、連続溶接部４の幅４ａ，４ｂについて、図３（ｂ）のように平面視した場合、均一でなく、見栄えが悪いほどに、うねるようなばらつきがあれば、上述の工業製品に求められる要件を満足できない。ここでいう幅４ａ，４ｂについて、図３（ａ）のように断面視して、左側の幅４ａの方が、右側の幅４ｂよりも、広く分厚く肉盛り溶接（overlay welding； built-up welding）されている。
【００３０】
なお、肉盛り溶接とは、基材表面に目的に応じた所要の組成の金属を溶接によって必要な寸法(幅や厚さ)に溶着することをいう。その目的は主に耐食性もしくは耐摩耗性等の性能向上、腐食や摩耗によって欠損した部分の補修のため等である。このよう観点から、広く分厚く肉盛り溶接された図３（ａ）における左側の幅４ａの方が、狭く薄く肉盛り溶接された右側の幅４ｂよりも、接合強度、及び耐久性の点で有利である。
【００３１】
また、溶接材料の節約、及び見栄え等の観点から当然のことながら、左右の幅４ａ，４ｂは、均一に直線状であることが理想である。このような肉盛り溶接を、自動溶接でなく、特に、人の手作業で良好な品質に保持することは至難の業である。そこで、図１の本構造１のほか、図２を用いて上述した本方法が採用されることにより、人の手作業で良好な品質に保持することが可能となる。
【００３２】
このように、本構造１は、樹脂被覆６を接合部位に塗布し、母材側溝の部位まで続いて塗布・充填することにより、外気腐食環境で雨水や水滴あるいは水しぶき等に曝される場合であっても、部材どうし溶接部の腐食発生を防止できる。
【００３３】
また、本構造１は、樹脂被覆６を傷等により溶接材が剥き出しにならない厚みまで樹脂被覆６を厚く設けても、樹脂被覆６の裾部が側溝２に充填することにより、接合部位間の接着性能が向上でき、樹脂被覆６の剥離を抑制することができる。その結果、ロウ付けや溶接等の連続溶接部における幅のばらつきによる接合不良と外気腐食環境に曝される場合でも、接合部の隙間腐食の防止ができる。
【実施例２】
【００３４】
図４は、本発明の実施例２に係る金属板接合構造（これも「本構造」という）の説明図であり、図４（ａ）は断面図、図４（ｂ）は平面図、をそれぞれ示している。図４（ｂ）で示すように、母材３に刻設された側溝２に、溶接幅設定治具２’が嵌着される。この治具２’は、側溝２に一部嵌着可能な細板又は角形棒状部材であり、嵌めたままで溶接されず、連続溶接部４が形成された後で容易に外せる。
【００３５】
説明を容易にするため、治具２’が細板であるとすれば、その幅方向の１／３位を側溝２に嵌着し、残る２／３位を略垂直に立設させる。このように、母材３の側溝２に、植設された治具２’は、これで溶融状態の溶接材が無制限に拡散することを側溝２の手前で阻止する。その結果、連続溶接部４の幅４ａ，４ｂは、均一かつ直線状に形成される。
【００３６】
つまり、側溝２に嵌着され、仮に植設された治具２’によって、連続溶接部４の幅４ａ，４ｂは、放熱フィン５の基部から拡散しようとする溶接材が、同じ位置で留まって溶着し、均一に同じ幅４ａ，４ｂで肉盛り溶接される。連続溶接部４が形成された後、治具２’は容易に外される。
【００３７】
また、前提装置の断面図である図３（ａ）と、本装置の断面図である図４（ａ）と、において、両者での連続溶接部４の幅４ａ，４ｂを比較する。これらの比較において、図４（ａ）の方が、図３（ａ）に比べ、連続溶接部４の幅４ａ，４ｂは、均等に形成できることが期待できる。また、連続溶接部４の幅４ａ，４ｂは均等に形成されることにより、想定する負荷における応力集中を防ぐことができる。その結果、連続溶接端部４の不良を低減することができる。さらに、側溝２は想定する負荷に対して、側溝２を設けない場合よりも母材３側の変形量を低減させる効果がある。これにより、応力低減効果も期待できる。
【００３８】
また、本発明の実施例２による効果は、図２（ｄ）に示すとおり、樹脂被覆６により連続接合部４を塗布し、側溝２の部位まで続いて塗布・充填することにより、外気腐食環境で雨水や水滴あるいは水しぶき等に曝される場合であっても、部材どうし溶接部や連続溶接部４の腐食発生を防止できる。
【００３９】
また、樹脂被覆６を傷等により連続溶接が剥き出しにならない厚みまで樹脂被覆６を厚く設けても、樹脂被覆６の端部が側溝２に充填することにより、接合部位間の接着性能が向上でき、樹脂被覆６の剥離を抑制することができる。さらに、撥水機能を持つコーティング層７を形成することにより、腐食発生を防止できると期待できる。
【００４０】
図２及び図４の本方法では、樹脂被覆６の剥離防止のため、剥離する可能性の高い樹脂被覆６の裾部を側溝２に嵌着させて剥離防止している。これにより、連続溶接部４の外側に対する密閉効果は相当に上がる。さらに樹脂被覆６には、それ自体への延命策もあり、撥水コーティング７を施している。これにより、連続溶接部４は、樹脂被覆６及び撥水コーティング７により二重に防護されている。その結果、本方法によれば、連続溶接部４の延命効果を格段に高められる。
【実施例３】
【００４１】
図５は、本発明の実施例３に係る金属板接合構造（これも「本構造」という）の要部拡大断面図である。図５に示すように、本構造は、不図示の発熱体から効率良く放熱して、その発熱体を冷却するために用いる本装置、例えば放熱フィン５を発熱体と取り付けるための母材３との接合部における構造である。
【００４２】
図５に示す溶接や連続溶接等の接合部４において接合端部４’になる部位の母材３に側溝２aを設けて、接合部４を樹脂被覆６により、塗布層６を形成し、塗布層は接合端部部位４’と側溝２aに続いて形成され、母材側溝に充填することができる構造を特徴とする。さらに、図５の側溝２aの幅は深さ方向の上部よりも、深さ方向の下部の方の溝幅を広く形成する。これにより、溝の幅が上部と下部で同じ場合よりもアンカー効果が得られ、接合部位間の接着性能の向上よる樹脂被覆６の剥離防止が期待できる。
【実施例４】
【００４３】
図６は、本発明の実施例４に係る金属板接合構造（これも「本構造」という）の要部拡大断面図である。図６に示すように、本構造は、発熱体を効率良く放熱するために用いる本装置、例えば放熱フィン５を発熱体（図示せず）と取り付けるための母材３との接合部における構造である。
【００４４】
図６に示す連続溶接部４において接合端部４’になる部位の母材３に側溝２ｂを設けて、接合部４を樹脂被覆６により、塗布層６を形成し、塗布層は接合端部部位４’と側溝２ｂに続いて形成され、母材側溝に充填することができる構造を特徴とする。さらに、図６の母材側溝の幅は深さ方向の上部よりも、深さ方向の下部の方の溝幅を広く形成し、溝底に一段と深くＶ字断面の深溝８を形成する。これにより、溝の幅が上部と下部で同じ場合よりもアンカー効果が得られ、接合部位間の接着性能の向上よる樹脂被覆６の剥離防止が期待できる。
【００４５】
図７は本方法の手順を示すフローチャートであり、図７（ａ）は、図２で説明した実施例２の方法、図７（ｂ）は、図１で説明した実施例１の方法、をそれぞれ示している。図７に示すように、本方法は、ステップＳ１〜ステップＳ４の順に実行される。
【００４６】
特に、図７（ａ）に示す本方法は、平面上に側溝を刻設するステップＳ１と、溶接幅設定治具を嵌着するステップＳ１ａと、溶接材料を側溝で規定された幅に溶着させて連続溶接部を形成するステップＳ２と、溶接幅設定治具を側溝から撤去するステップＳ２ａと、連続溶接部の外側を樹脂被覆で密閉し、その裾部を側溝に充填させて硬化させるステップＳ３と、硬化後の樹脂被覆の表面に防水用の撥水コーティングを施すステップＳ４と、を有する。
【００４７】
図７（ａ）のステップＳ１〜Ｓ４は、図２（ａ）〜図２（ｅ）に対応している。すなわち、ステップＳ１は図２（ａ）、ステップＳ１ａ及びステップＳ２は図２（ｂ）、ステップＳ２ａは図２（ｃ）、ステップＳ３は図２（ｄ）、ステップＳ４は図２（ｅ）、にそれぞれ対応している。また、図７（ｂ）に示すように、図１で説明した実施例１の本方法は、図７のステップＳ１〜ステップＳ４の手順から、ステップＳ１ａ及びステップＳ２ａを取り除いた手順で完結する。
【００４８】
以下、特許請求の範囲に沿って、本発明の要点を説明する。
［１］本構造１は、実施例１の図１で示すように、金属板５の外形をなす一辺又は一面を、他の金属板３の平面に対して連続的に一体化させる金属板接合構造１である。本構造１は、側溝２と、樹脂被覆６と、撥水コーティング７と、を備えて構成されている。側溝２は、平面上に形成される連続溶接部４の幅４ａ，４ｂを規定するため、その連続溶接部４に沿って並行に刻設されている。
【００４９】
連続溶接部４から露出部を無くすために密閉する樹脂被覆６は、側溝２に裾部を嵌着させて剥離防止されている。したがって、樹脂被覆６の表面が露出することを抑制できる。さらに、その樹脂被覆６の表面を外部環境から防護するために形成された撥水コーティング７で二重に防護したので、連続溶接部４を露出させるような隙間を無くして強く防護できる。その結果、連続溶接部４の防食機能が強化される。
【００５０】
また、連続溶接部４は、側溝２により溶接材料の拡散が防止されるので幅４ａ，４ｂを規定される。その結果、連続溶接部４の幅４ａ，４ｂに対するばらつきが低減され、良好な仕上がり形状が得られる。
【００５１】
［２］また、実施例３の図５で示すように、側溝２ａの幅について、開口部より奥部を広く形成することが好ましい。これによれば、側溝２ａに充填された樹脂被覆６は、側溝２ａの内部形状に合わせるように、成形型に対する成形材の関係で硬化する。一般的な成形型と成形材の関係ならば、硬化後の成形物は容易に離型できるように、奥部より開口部を大きく設計される。それとは逆に、本構造１では、奥部を開口部よりも大きく形成されているので、樹脂被覆６は、硬化後に側溝２ａから外れ難い。
【００５２】
このように、本構造１の樹脂被覆６には、塗布した相手から外れ難くするアンカー効果が作用するので、長期間にわたって剥離し難い。なお、アンカー効果とは、接着や塗装において、材料表面の微細な凹凸に接着剤が木の根のように入り込んで硬化することで接着力が高まる効果をいう。このアンカー効果は、投錨効果、又はファスナー効果とも呼ばれる。
【００５３】
［３］また、実施例４の図６に示すように、側溝２ｂの奥部の断面が放射方向に深さを増するようにアンカー溝８を形成すると、アンカー効果が高められるので好ましい。
［４］また、実施例４の図６に示すように、側溝２ｂの奥部の断面が星形の一部を描くようにアンカー溝８を形成すると、より一層、アンカー効果が高められるので好ましい。
【００５４】
［５］また、実施例１、実施例２、図１、図３及び図４で示すように、本発明は、上記［１］〜［４］の何れか１項に記載の金属板接合構造１を備えた熱交換器１としても特定される。一般的に、熱交換器１は、表面積を大きくする目的のため、多数のフィンが等間隔で結合されて構成される。また、熱交換器１は、流体とフィンとの接触が、大量かつ長時間に及ぶ。また、腐食性の洗剤を用いて洗浄されることもある。
【００５５】
このように、腐食し易い用途の熱交換器１は、連続溶接部４の防水性を高めることが延命要件となる。したがって、連続溶接部４の耐食性が強化された本構造１は、熱交換器１の延命に寄与する。また、連続溶接部４の幅４ａ，４ｂに対するばらつきが低減され、良好な仕上がり形状が得られることも、本構造１を適用した熱交換器１の強度を始めとする品質を高め、延命にもつながる。
【００５６】
［６］実施例１の本構成を実現するための本方法を説明する。ここでは、本構成や本方法のほか、他の要件も含んでいる実施例２の図２を用いて説明する。本方法は、金属板５の外形をなす一辺又は一面を、他の金属板３の平面に対して連続的に一体化させる金属板接合方法である。
【００５７】
本方法は、ステップＳ１〜ステップＳ４を有している。まず、ステップＳ１では、一辺又は一面に沿った連続溶接部４の幅４ａ，４ｂを規定するため、連続溶接部４と並行な側溝２を平面に刻設する。つぎに、ステップＳ２では、溶接材料を側溝２で規定された幅４ａ，４ｂに溶着させて連続溶接部４を形成する。つぎに、ステップＳ３では、連続溶接部４の外側を樹脂被覆６により密閉するとともに、樹脂被覆６の裾部を側溝２に充填させて硬化させる。つぎに、ステップＳ４では、硬化後の樹脂被覆６の表面に防水用の撥水コーティング７を施す。
【００５８】
本方法は、上記ステップＳ１〜ステップＳ４により、連続溶接部４を樹脂被覆６及び撥水コーティング７により二重に防護した。これによって、［１］と同等の作用効果が得られる。
【００５９】
［７］また、実施例２の図２で示すように、本方法は、ステップＳ１ａ、及びステップＳ２ａを追加することが好ましい。ステップＳ１ａは、側溝２が刻設されたステップＳ１の後に、側溝２に溶接幅設定治具２’を嵌着する（Ｓ１ａ）。なお、この溶接幅設定治具２’は、側溝２に嵌め外し可能であるとともに、溶接されない材料で形成された細板又は角形棒状部材である。
【００６０】
つぎに、ステップＳ２で連続溶接部４が形成される。このとき、棒状部材の溶接幅設定治具２’によって、溶融した溶接材料が不必要かつ無秩序に延在し、側溝２まで埋めてしまうことを阻止される。その結果、連続溶接部４の幅４ａ，４ｂが側溝２の辺縁より手前の位置に制限される。
【００６１】
その後に、ステップＳ２ａでは、溶接幅設定治具２’を側溝２から撤去すると、溶接材料で埋められていない側溝２の内面が、刻設されたそのままの状態で露出される。つぎに、ステップＳ３では、連続溶接部４の外側を樹脂被覆６により密閉するとともに、樹脂被覆６の裾部を側溝２に充填させて硬化させる。上述のように、側溝２の内面は、刻設されたそのままの状態なので、その深奥部まで、樹脂被覆６が充填される。
【００６２】
このように、本方法は、ステップＳ１ａと、ステップＳ２ａと、をそれぞれ追加したことにより、連続溶接部４の幅４ａ，４ｂが側溝２の辺縁より手前の位置に制限される。したがって、連続溶接部４の幅４ａ，４ｂに対するばらつき低減の効果が高められる。その結果、より良好な仕上がり形状が得られる。
【００６３】
［８］実施例１、実施例２、図１及び図４で示したように、本発明は、上記［６］又は［７］に記載の金属板接合方法による熱交換器１の製造方法としても特定される。これも、上記［５］の熱交換器１と概ね同等の作用効果が得られる。
【符号の説明】
【００６４】
１  金属板接合構造（本構造）を適用した本装置（熱交換器）、２，２ａ  側溝、２’  溶接幅設定治具（治具）、３  他の金属板（熱交換器１の母材）、４  連続溶接部（連続連続溶接部）、４ａ，４ｂ  （連続溶接部４の）幅、５  （熱交換器１の放熱フィン）金属板、６  樹脂被覆（塗布層・充填部位）、７  撥水コーティング、８  アンカー溝（Ｖ字断面の深溝）
【図１】
2020131265.tif 000003
【図２】
2020131265.tif 000004
【図３】
2020131265.tif 000005
【図４】
2020131265.tif 000006
【図５】
2020131265.tif 000007
【図６】
2020131265.tif 000008
【図７】
2020131265.tif 000009